(57)【要約】  本発明は、加齢により目の水晶体内に発生する黄褐色の色素を合成したものである３−ヒドロキシキヌレニンの酸化重合生成物を含む透明な媒体に関する。眼のレンズ内のこの色が、網膜を光から保護すると信じられているので、視覚系の精神物理学的および神経生理学的特性に匹敵する光の透過スペクトルを有する理想的なサン・レンズ・フィルタである。【選択図】      図６
2007503023.tif 000002
【特許請求の範囲】
【請求項１】
天然物または人工物が放射した紫外線、可視光線および近赤外線を吸収するための装置であって、
透明な固体基材と、
３−ヒドロキシキヌレニンの重合による色素とを有する装置。
【請求項２】
前記透明な固体基材がプラスチックである請求項１に記載の装置。
【請求項３】
前記透明な固体基材が、熱硬化性プロセス中のモノマーの重合および前記色素により形成される請求項１または２に記載の装置。
【請求項４】
前記透明な固体基材が、前記色素を含む熱可塑性プラスチックの配合または押出しにより形成される請求項１または２に記載の装置。
【請求項５】
前記透明な固体基材が、前記色素を含むコーティングである請求項１または２に記載の装置。
【請求項６】
前記色素が、前記透明な固体基材内で前記色素を分散および溶解するために、誘導体化により化学的に変性される請求項１または２に記載の装置。
【請求項７】
前記装置が眼用デバイスである請求項１または２に記載の装置。
【請求項８】
前記装置がサングラス・レンズである請求項１または２に記載の装置。
【請求項９】
前記装置が硬質または疎水性コンタクト・レンズである請求項１または２に記載の装置。
【請求項１０】
前記装置が眼内デバイスである請求項１または２に記載の装置。
【請求項１１】
前記装置がパッケージング・デバイスである請求項１または２に記載の装置。
【請求項１２】
前記装置がプラスチック・フィルムである請求項１または２に記載の装置。
【請求項１３】
前記装置が窓である請求項１または２に記載の装置。
【請求項１４】
前記装置が傘である請求項１または２に記載の装置。
【請求項１５】
前記装置が天蓋である請求項１または２に記載の装置。
【請求項１６】
前記色素が、前記コーティング内で前記色素を分散および溶解するために、誘導体化により化学的に変性される請求項５に記載の装置。
【請求項１７】
前記色素が、３ヒドロキシキヌレニンの酸化重合により得られる請求項１に記載の装置。
【請求項１８】
前記色素が、ヒト水晶体内に存在する色素である請求項１に記載の装置。
【請求項１９】
前記色素が、ヒト水晶体内に存在する色素の透過スペクトルと同じ透過スペクトルを有する請求項１に記載の装置。
【請求項２０】
前記色素が、ヒト水晶体内に存在する黄色の色素である請求項１に記載の装置。
【請求項２１】
偏光子をさらに含む請求項１に記載の装置。
【請求項２２】
前記偏光子が、偏光子フィルムである請求項２１に記載の装置。
【請求項２３】
フォトクロミック染料をさらに含む請求項１に記載の装置。
【請求項２４】
前記色素が、前記固体基材の表面内に拡散する請求項１に記載の装置。
【請求項２５】
前記色素が、前記固体基材の表面コーティングである請求項１に記載の装置。
【発明の詳細な説明】
【技術分野】
【０００１】
本発明は、サングラス・レンズのような紫外線およびエネルギーの高い可視（ＨＥＶ）光線のフィルタによる目の保護および視力の強化の分野に関する。より詳細に説明すると、本発明は、サングラス・レンズ、および一般的な眼用レンズ、窓、光フィルタ（例えば、写真カバー、包装材料、天蓋など）および高価な製品を放射線の被害から保護するために使用する他の類似の媒体を含む種々の製品でこのように目の保護、視力の強化を行うための濾光構成要素または染料としての３−ヒドロキシキヌレニン（３−ＯＨＫｙｎ）の酸化による重合生成物の使用に関する。
【背景技術】
【０００２】
ａ）製品「ＡｃｒｙＳｏｆ  Ｎａｔｕｒａｌ  ＩＯＬ」に関連していて、インターネット・ウェブサイト：
http://www.eyeworld.org/aug02/0802p30.html
上に位置する当事者による人間の眼のレンズの黄色の色素にそっくりな光フィルタについてはすでに説明した。
【発明の開示】
【０００３】
過去１０年間の科学的調査により、眼のレンズへの紫外線および網膜へのＨＥＶ（エネルギーの高い可視）光線による脅威がはっきり分かった。そして最近、眼科産業でＨＥＶ光線の低減の重要性が次第に認識されてきている。ＨＥＶ（主として青色および紫色）の光線を低減または除去するレンズを着用すると、通常、コントラストが強くなり、視覚が敏感になる。このようなレンズは、また、光酸化をベースとする疾患に対して網膜の保護を強化する。しかし、このようなレンズは、多くの場合、色彩の歪みを生じ、正しい色の知覚を失わせる。
ヒト水晶体は、年齢と共に白濁を起こすと同時に黄色に変色し、茶褐色に変色する場合さえあることは周知である。白濁を起こすと、過度の光の散乱および蛍光からのキラキラした光のために視力障害を起こすので、老齢の白濁を起こした水晶体は除去され、代わりに透明なレンズを使用することになる。しかし、黄褐色に着色すると、主としてＨＥＶ（エネルギーの高い可視）光線が低減する。それ故、黄褐色に着色すると、他のＨＥＶ低減サン・レンズで使用する染料と同じ視力強化の利点が得られる。図１は、水晶体のこの保護的機能を示す。（１９８８年のＪ  Ｐｈｙｓｉｏｌ  ３９５号、５７７〜５８７ページ掲載のＷｅａｌｅ  ＲＡの、「年齢とヒト水晶体の透過率」（Ａｇｅ  ａｎｄ  ｔｈｅ  ｔｒａｎｓｍｉｔｔａｎｃｅ  ｏｆ  ｔｈｅ  ｈｕｍａｎ  ｃｒｙｓｔａｌｌｉｎｅ  ｌｅｎｓ）参照。）
しかし、白濁と黄褐色の色素は両方とも加齢により発生するので、黄褐色の色素の視力保護および視力強化の利点は、白濁の視力障害により相殺されてしまう。これは不都合なことである。何故なら、水晶体の黄褐色の眼の色素に関連させることができる有意な視力上の利点があるからである。
【０００４】
第一に、目の神経生理学は、この色素、特にその透過スペクトルの光学的特性と完全な互換性を有していなければならないこと、それ故それを使用する任意のフィルタから、色の知覚の損失を最小限度にしなければならないことが予想される。この黄褐色フィルタは、ＨＥＶ光線の輝度を低減することにより、またそのため年齢による黄斑の退化（ＡＭＤ）のリスクを低減することにより網膜を保護することが予想される。
実際には、このような保護的着色は、網膜がその人の子供の時代および成人の初期の多くの年月の間破壊的な日光に曝された後で起こる。また、白濁した水晶体の除去手術を受けるお年寄りの場合、代わりに透明なプラスチック・レンズが使用される。都合の悪いことに、これは、網膜の抗酸化機能が重大な損傷を起こす年代に発生する。この時点で網膜に達することができるＨＥＶ光線の線量が増大し、そのため網膜の損傷（ＡＭＤ）の危険が増大する。
しかし、試験管内でヒト水晶体の黄色の色素を合成することができ、この色素は、生体内で合成した物質の透過スペクトルと同じ透過スペクトルを有する。サン・レンズのような光フィルタで使用するこのような試験管内で合成した水晶体の色素（以後ＳＬＰと呼ぶ）は、それ故、日光による損傷から目を同じように保護し、眼のレンズにより生体内で生成した天然の黄褐色の色素と同じコントラスト強化および色知覚保護機能を提供する。
水晶体を黄褐色に着色する分子は、３−ヒドロキシキヌレニン（３−ＯＨＫｙｎ）の酸化重合生成物として識別されている。それ故、人の眼のレンズの黄色の色素の合成したもの、すなわちＳＬＰは、水性媒体内で同じ前駆体、３−ＯＨＫｙｎによる自動酸化により、試験管内で作ることができる。
【０００５】
水中での（３−ＯＨＫｙｎ）の自動酸化は、他の文献（２０００年発行の、Ｂｉｏｃｈｉｍｉｃａ  ｅｔ  Ｂｉｏｐｈｓｉｃａ  Ａｃｔａ．１４７６（２）、２６５〜７８ページ掲載のＧａｒｎｅｒ，Ｂ．、Ｄ  Ｃ  Ｓｈａｗ、Ｒ  Ａ  Ｌｉｎｄｎｅｒ、Ｊ  Ａ  Ｃａｒｖｅｒ、およびＲ  Ｊ  Ｔｒｕｓｃｏｔｔの、「キヌレニンによる水晶体の非酸化的変性：老齢および白濁への可能な適切さによる新規な後並進蛋白質の変性」（Ｎｏｎ−ｏｘｉｄａｔｉｖｅ  ｍｏｄｉｆｉｃａｔｉｏｎ  ｏｆ  ｌｅｎｓ  ｃｒｙｓｔａｌｌｉｎｅｓ  ｂｙ  ｋｙｎｕｒｅｎｉｎｅ：  ｎｏｖｅｌ  ｐｏｓｔ  ｔｒａｎｓｌａｔｉｏｎａｌ  ｐｒｏｔｅｉｎ  ｍｏｄｉｆｉｃａｔｉｏｎ  ｗｉｔｈ  ｐｏｓｓｉｂｌｅ  ｒｅｌｅｖａｎｃｅ  ｔｏ  ａｇｅｉｎｇ  ａｎｄ  ｃａｔａｒａｃｔ））にも記載されている。その要約は下記の通りである。
３−ヒドロキシキヌレニン（３−ＯＨＫｙｎ）の自動酸化または重合は、水に３−ＯＨＫｙｎを溶解し、次に、ｐＨを約８に上げた後で、撹拌した溶液内に空気を吹き込んで泡立たせることにより進行する。暗さおよび褐色の度合いは、前駆体モノマーの濃度、およびｐＨ、温度および培養時間の高い値のような酸化の程度を助長する重合条件により制御することができる。
特定の例を挙げて説明すると、ａ）２．５グラムの３−ヒドロキシキヌレニンを１リットルの脱イオン水に溶解し、ｂ）０．０７ｇの塩化第二鉄ＦｅＣｌ．ｓｕｂ．３を２５０ｃｃの脱イオン水に溶解し、ｃ）６．１ｇの過硫酸カリウムを２５０ｃｃの脱イオン水に溶解し、次に、ａ）、ｂ）およびｃ）をそれぞれ５０℃に加熱し、次に、溶液ｂ）をａ）に加えて溶液ｄ）を作り、撹拌し、次に、溶液ｃ）を５分間ｄ）に滴下して加え、最終溶液を２４時間の間５０℃でコンデンサの下で撹拌した。生成物ＳＬＰは、黒い濃縮溶液ｅ）であった。
【０００６】
次に、合成生成物を下記のように精製した。２００ｃｃの硫酸水溶液の希釈溶液をｅ）に加え、溶液ｅ）のｐＨを１．５にして、最終量を１７００ｃｃとした。溶液を２４時間の間撹拌しないで培養した。これにより黒い重合生成物が凝集し、容器の底に沈殿した。次に、１．３リットルの透明な薄く着色した上澄み液を採取した。この上澄み液は、生成物の水溶性の小さなオリゴマーおよび未反応のモノマーおよび合成試薬および塩を含む。さらに、１．３リットルの新鮮な脱イオンの酸性にした水を加え、残りの０．４リットルの溶液と一緒に撹拌し、再度ｐＨ１．５の１．７リットルの溶液を得た。この溶液をさらに２４時間撹拌しないで培養し、１．３リットルの薄く着色した上澄み液を採取した。
１００ｃｃの水酸化ナトリウム水溶液の希釈溶液を加えて、ｐＨを８に再度調整することにより、水性生成物を再度懸濁し、可溶性にすることができ、以下に説明するように、テトラヒドロフランと混合することにより、その酸性にした形でうまく分散することができた。この溶液の部分標本は、水１ミリリットル当たり３ｍｇの合成眼レンズ色素（ＳＬＰ）を含んでいることが分かった。以後、この水溶液を「原液」と呼ぶ。
濃度を１ｍｇ／ｍｌとするために、１ｍｌの原液を、２ｍｌの水に加えることにより、光学測定用のもっと濃度の薄い溶液を作成した。次に、黄色の色素の薄い溶液を、長さ１ｃｍの経路を有するキュベット内に注入し、記録紫外線可視分光光度計の試料室内に置いた。図２は透過スペクトルを示す。
【特許文献１】米国特許第５，１１２，８８３号
【非特許文献１】１９８８年のＪ  Ｐｈｙｓｉｏｌ  ３９５号、５７７〜５８７ページ掲載のＷｅａｌｅ  ＲＡの、「年齢とヒト水晶体の透過率」（Ａｇｅ  ａｎｄ  ｔｈｅ  ｔｒａｎｓｍｉｔｔａｎｃｅ  ｏｆ  ｔｈｅ  ｈｕｍａｎ  ｃｒｙｓｔａｌｌｉｎｅ  ｌｅｎｓ）
【非特許文献２】２０００年発行の、Ｂｉｏｃｈｉｍｉｃａ  ｅｔ  Ｂｉｏｐｈｓｉｃａ  Ａｃｔａ．１４７６（２）、２６５〜７８ページ掲載のＧａｒｎｅｒ，Ｂ．、Ｄ  Ｃ  Ｓｈａｗ、Ｒ  Ａ  Ｌｉｎｄｎｅｒ、Ｊ  Ａ  Ｃａｒｖｅｒ、およびＲ  Ｊ  Ｔｒｕｓｃｏｔｔの、「キヌレニンによる水晶体の非酸化的変性：老齢および白濁への可能な適切さによる新規な後並進蛋白質の変性」（Ｎｏｎ−ｏｘｉｄａｔｉｖｅ  ｍｏｄｉｆｉｃａｔｉｏｎ  ｏｆ  ｌｅｎｓ  ｃｒｙｓｔａｌｌｉｎｅｓ  ｂｙ  ｋｙｎｕｒｅｎｉｎｅ：  ｎｏｖｅｌ  ｐｏｓｔ  ｔｒａｎｓｌａｔｉｏｎａｌ  ｐｒｏｔｅｉｎ  ｍｏｄｉｆｉｃａｔｉｏｎ  ｗｉｔｈ  ｐｏｓｓｉｂｌｅ  ｒｅｌｅｖａｎｃｅ  ｔｏ  ａｇｅｉｎｇ  ａｎｄ  ｃａｔａｒａｃｔ）
【０００７】
本明細書に記載する本発明は、プラスチックおよびガラスの光学レンズおよび他の光フィルタ内に、ヒト水晶体が含んでいて、水晶体の光の透過スペクトルに関連する同じ物質を合成したもの、すなわち３−ＯＨＫｙｎの重合生成物を含む。以後、この物質を「合成レンズ色素」または「ＳＬＰ」と呼び、その前駆体を３−ＯＨＫｙｎと呼ぶことにする。この物質はいつでも水性環境内で発生し、実際その表面の構造は、親水性であると思われるので、最終合成物質を大部分の液体プラスチック樹脂、および通常眼用デバイスで使用するモノマー内によく分散するように、分子構造の表面を疎水性に変換する必要がある。この分散性の強化により、好ましくない光の散乱および最終眼用レンズまたは光フィルタ製品の曇りを低減することができる。精製後に、熱硬化性鋳造プロセス、またはサングラス・レンズおよび他のプラスチック光フィルタを形成するために、黄褐色の色素の粉末または液体がプラスチック内で均一に分散するような熱可塑性射出成形プロセスにより物質を液体プラスチック樹脂と結合することができる。親水性プラスチックの用途の少なくとも１つの例について説明する。
【０００８】
本発明の利点：このようなサングラス・レンズは、色の知覚を混乱させないで、網膜および眼のレンズを非常によく保護する。エネルギーの高い可視（ＨＥＶ）光線が低減すると、網膜の保護が改善するが、このようなサングラス・レンズを使用した場合には、紫色および青色の低減により色の知覚が混乱する恐れがある。ＳＬＰで作ったレンズを使用した場合には、色の知覚のこのような喪失が起こる可能性は少ない。何故なら、このようなレンズの光学的透過が、目脳系の神経生理学がうまく適合する実際のヒト水晶体の透過とよく一致するからである。生体内重合合成の際に実際に使用される重合前駆体３−ＯＨＫｙｎを使用すると、天然の眼の色素の光の透過スペクトルと最もよく一致する。
人工の染料によりＳＬＰの透過スペクトルをまねすることができるが、そうするといくつかの欠点が生じる。
１．このようなレンズをファーンスワース−マンセル色試験のような試験に使用した場合、ＳＬＰの透過スペクトルと人工染料の結合によりシミュレートした透過スペクトルとの間の僅かな違いが色知覚の際の有意な違いになる。透過スペクトルをまねするという行為が、眼鏡技師または検眼士にゆだねられている場合には、これらの違いが認識されない可能性が非常に高い。
２．ＳＬＰ透過スペクトルをうまくまねするためには、いくつかの人工染料を必要とするので、これらの染料は、後で日光に曝された場合異なる速度で色あせる。そのため、透過スペクトルがさらに異なるものになる。
【０００９】
（図面の簡単な説明）
図１は、波長に対する実際の眼のレンズの透過を示すグラフである。
図２は、標準手順によって行った水中でのＳＬＰの透過を示すグラフである。
図３は、テトラヒドロフラン内のＳＬＰの透過を示すグラフである。
図４は、キャストＣＲ３９レンズのＳＬＰの透過を示すグラフである。
図５は、アクリル樹脂レンズのＳＬＰの透過を示すグラフである。
図６は、ＰＶＡフィルム内のＳＬＰの透過を示すグラフである。
図７は、ＳＬＰからの水晶体の合成レンズ色素を含む透明な固体基材を示す図面である。
図８は、ＳＬＰを含んでいて、透明な固体基材をカバーしている透明なコーティングを示す図面である。
【発明を実施するための最良の形態】
【００１０】
定義の要約
本特許出願で使用する場合には、「固体の透明な基材」という用語は、透明なガラスまたはポリマーからできていて、通常、光フィルタの形をしている固体対象物である。このような固体の透明な基材の例としては、サングラス・レンズ、眼用レンズ、窓、コンタクト・レンズ、およびコンピュータ・スクリーンのようなプラスチックまたはガラスの平らなまたは湾曲したシート等があるが、これらに限定されない。図７は、透明な固体基材を示す。
「熱硬化性」プロセスという用語は、モノマー性液体上に働く酸化剤またはイニシエータの作用により、プラスチックがモノマーを重合するプロセスである。
「熱可塑性」プロセスという用語は、プラスチックがすでに形成されていて、熱および圧力により流動性を有しているか、または液化しているプロセスを意味する。
「ＳＬＰ」という用語は、合成レンズ色素を意味する。
「均一に分散している」という用語は、ＳＬＰを含む固体の透明な基材を通して対象物を見た場合、光の散乱または曇りが無視できる程度になるように、固体の透明な基材内で合成レンズ色素を十分に混合しなければならないことを意味する。
過去においては、合成ＳＬＰは、水性媒体内での自動酸化重合により作られていた。大部分のレンズおよび光フィルタは、透明な光学プラスチックからできている。レンズでＳＬＰを使用する上記利点は、眼用レンズ・システムのみに限定されないこと、およびＳＬＰは、放射線から人間および高価な製品を保護する装置デバイスを作るのに適している任意の媒体で使用することができることはいうまでもない。それ故、ＳＬＰは、任意のレンズ・システム、またはプラスチックまたはガラスのサングラス、保護眼鏡（例えば、溶接工またはスキーヤーのマスクまたはゴーグルなど）、およびハード（疎水性）またはソフト（親水性）コンタクトまたは眼内レンズを含む眼用デバイスのような類似のデバイス；ガラスまたはプラスチックの窓（例えば、自動車、ビルまたは航空機の窓など）；ガラスまたはプラスチックの包装材料（例えば、飲料および食品容器など）；薄いプラスチック・シート；傘；天蓋；および人間または放射線感光物質を放射線から保護するのに適している他の類似のデバイスまたは物質と一緒に使用することができる。眼用レンズの場合、これらのレンズは、視覚欠損を矯正するために、光学的処方によりまたは光学的処方によらないで作ることができることを理解されたい。
【００１１】
好ましい実施形態
光を吸収する染料は、一般的に熱可塑性プロセスと呼ばれる配合プロセスによりプラスチック内に混入される。この場合、熱可塑性プラスチックは、加熱され、熱可塑性プラスチックを染料の溶媒としての働きをさせるような方法で流動し、染料は、液化したプラスチック内で均一に混合または分散する。熱可塑性プラスチックが光学的に透明である場合には、染料により、プラスチックを、ある適当な溶媒内で染料とほぼ同じ透過スペクトルを有する透明ではあるが、色つきのフィルタに変換することができる。他の方法の場合には、染料は最初、液体プラスチック・モノマー内で溶解し、次にプラスチックは、いわゆる熱硬化プロセス中に硬化または硬くなる。第３のプロセスの場合には、染料を、染料がプラスチック表面内に拡散できるように、高温で染料を含む水性または水／助溶媒浴内にプラスチック物品を浸漬することにより、すでに固体レンズまたはシートの形をしているプラスチック内に混入する。他のプロセスの場合には、染料を表面コーティングとしてプラスチック内に混入することができる。このプロセスのある例の場合には、染料は、通常「ハード・コート」または「耐スクラッチ」樹脂と呼ばれるプラスチック樹脂内に溶解し、プラスチック物品またはレンズがそのような樹脂内に浸漬される。図８はこのような例の図面である。このように形成され、染料を含む薄いコーティングは、前溶解熱または光作動イニシエータとの組合わせにより、熱または光の作用により硬化または硬くなる。
本発明の好ましい実施形態の場合には、３−ヒドロキシキヌレニンの酸化重合生成物は、熱硬化プロセス中に、リーディング光学樹脂ＣＲ３９内で誘導体化され、溶解する。この誘導体化プロセス中に、色素が分離されると同時に樹脂内の可溶性が増大する。
３−ヒドロキシキヌレニン・モノマーは、ポリフェノールを形成するために重合するので、それを誘導体化するために使用する技術は、ヒドロキシル基を含むポリマーに適している技術である。米国特許第５，１１２，８８３号もこれらの技術を開示している。
誘導体化剤は、クロロギ酸メチル、クロロギ酸メチルアリル、クロロギ酸ビニルまたはクロロギ酸アリル；メタクリル・オキシプロピル・ジメチル・クロロシラン；塩化メタクリル；イソシアネートエチル・メタクリレート、および遊離基重合を受けることができる基、およびポリフェノール上でカルボキシル基またはフェノール性官能基と反応することができる化学的反応基を含む他の誘導体化剤のような２官能剤を含むことができる。
【実施例１】
【００１２】
３−ヒドロキシキヌレニンの酸化重合生成物を、酸性にし、ＴＨＦ内に分散させ、硫酸ナトリウム上で乾燥させた。ＣＲ３９プラスチック・モノマー内で色素を分散させ溶解するために、合成レンズ色素、ＳＬＰをクロロギ酸メチルにより下記のように誘導体化した。５ｃｃのピリジンを４ｇのＳＬＰを含む３０ｃｃの（ＴＨＦ）に加えた。次に、８ｃｃのクロロギ酸メチルを、１０分間の間に滴下により加え、５時間撹拌した。生成物を、濾過し、次に同じ量の脱イオン水で３回洗った。生成物を硫酸ナトリウ上で２４時間乾燥し、次にヘキサン内に注入し、乾燥して粉末にした。
０．３ｇの上記粉末を１００ｃｃの液体ＣＲ３９モノマー内に溶かし、溶液を５０℃に加熱した。次に、３ｇの過酸化ベンゾイルを加え、すべての過酸化ベンゾイルが溶解するまで溶液を撹拌した。温度を６０℃に上げ、溶液の一部をゴムの「Ｏ」リングにより分離した２枚のガラスのシートが形成する型内に注入した。ガラスの型はスプリング・クランプにより一緒に保持され、ユニットを６５℃の温度で２０時間オーブン内に入れた。その結果、透明で琥珀色のプラスチック・ディスク・レンズができた。
図４は、このディスクの透過スペクトルを示す。このスペクトルは、３８０ｎｍ〜５００ｎｍの範囲内の眼の色素だけの透過スペクトルに類似している（図１）。しかし、硬化中、色素が過酸化ベンゾイルに触れたことによる漂白のために、光学密度スペクトルの赤い端部が低減した。この特徴は有意な欠陥ではない。何故なら、波長３５０ｎｍ〜５００ｎｍの範囲内の眼の色素による保護は影響を受けなかったからである。
第２の好ましい実施形態の場合には、合成眼レンズ色素（ＳＬＰ）を、それが流動し、ＳＬＰ粉末に対して溶媒として機能するまで加熱する熱可塑性プラスチックと混合する。
【実施例２】
【００１３】
０．２ｇのＳＬＰ粉末を、１２０ｇのアクリル樹脂ペレットと混合し、圧力下の加熱下で配合し、ＳＬＰをアクリル樹脂プラスチックと均一に混合した。生成物を、図５に示す透過スペクトルを有する、透明で黄褐色の「レンズ」を形成する平らな試験プレート内に注入した。
ＳＬＰ生成物を光学レンズ内に混入するための他の方法は、偏光子を形成するために、ポリビニル・アルコール（ＰＶＡ）内にＳＬＰを分散する方法である。ＰＶＡフィルムは、柔軟なＰＶＡフィルムに機械的統合性を与えるために、他のプラスチックの薄い硬質のシートに結合することができる。次に、これらのラミネートを熱可塑性プロセスまたは熱硬化性プロセスにより、平面レンズおよびＲｘレンズを作るために、レンズ型内に入れることができる。この方法は光学レンズを作るためにあまり使用されないが、水性をベースとするＳＬＰを使用する利点を有する。
【実施例３】
【００１４】
１００ｃｃの脱イオン水内の０．４ｇのＳＬＰ水溶液に、撹拌しながら２．０ｇのＰＶＡ粉末を加え、９５℃に加熱した。ＳＬＰ／水システム内に全部のＰＶＡ粉末が溶けた後で、溶液を約５０℃も冷却すると、ほぼ２ｃｃの黒い溶液が、ガラスの薄く平らなシート上に堆積した。水が完全に蒸発した後で、薄い茶色のＰＶＡフィルムがガラス表面上に形成された。
図６は、ＰＶＡ／ＳＬＣフィルムの透過スペクトルを示す。
上記説明から、放射線保護のための媒体内の吸収色素としての、黄色の眼の色素または３−ヒドロキシキヌレニンの重合から作った合成色素を使用する主な利点は下記の通りである。
１．ＳＬＰによる光の透過が、光のエネルギーが増大するにつれて、そのため光酸化の可能性が増大するにつれて、次第に低減する。
２．人間視覚システムが、色を知覚し、波長に依存する光の散乱を処理するようにＳＬＰの透過スペクトルに慣れる。
３．消費者が、自分の視覚を保護するためにＳＬＰを含む光フィルタを使用するコンセプトを受け入れる可能性が高くなる。何故なら、それが人体により使用され、それにより消費者の視覚の健康が増進するからである。
ある特定の材料、手順および例を参照しながら本発明を説明してきたが、本発明は、主として例示のために本明細書で使用するこれらのものに限定されないことを理解されたい。当業者であれば、添付の特許請求の範囲に記載する本発明の範囲内で、このような詳細な点を種々に変更することができる。
【図面の簡単な説明】
【００１５】
【図１】波長に対する実際の眼のレンズの透過を示すグラフである。
【図２】標準手順によって行った水中でのＳＬＰの透過を示すグラフである。
【図３】テトラヒドロフラン内のＳＬＰの透過を示すグラフである。
【図４】キャストＣＲ３９レンズのＳＬＰの透過を示すグラフである。
【図５】アクリル樹脂レンズのＳＬＰの透過を示すグラフである。
【図６】ＰＶＡフィルム内のＳＬＰの透過を示すグラフである。
【図７】ＳＬＰからの水晶体の合成レンズ色素を含む透明な固体基材を示す図面である。
【図８】ＳＬＰを含んでいて、透明な固体基材をカバーしている透明なコーティングを示す図面である。
【図１】
2007503023.tif 000003
【図２】
2007503023.tif 000004
【図３】
2007503023.tif 000005
【図４】
2007503023.tif 000006
【図５】
2007503023.tif 000007
【図６】
2007503023.tif 000008
【図７】
2007503023.tif 000009
【図８】
2007503023.tif 000010
【国際調査報告】
2007503023.tif 000011